(57)【要約】本発明は、少なくとも１種類の液晶を含む組成と、かかる組成を備える液晶セル及び液晶ディスプレイと、かかる組成及び／又はかかる液晶セルを作成する方法とに関する。【選択図】なし【特許請求の範囲】
【請求項１】
少なくとも１種類の液晶と、少なくとも１種類の非平面芳香族化合物とを含む組成。
【請求項２】
前記非平面芳香族化合物は、
Ａｒ１‐Ｘ‐Ａｒ２
で表され、Ａｒ１とＡｒ２との各々は芳香族環系であり、Ｘは、
Ｏ、Ｓ、ＮＨ、カルボニル、‐ＣｎＨ２ｎ‐、‐ＣＯ‐ＣｎＨ２ｎ‐、‐Ｏ‐ＣｎＨ２ｎ‐、ただしｎ＝１〜２０、
‐ＣｐＨ２ｐ‐（ＣＨｍＦｏ）ａ‐、ただしｐ＝０〜２０、ｍ＝０〜１、ｏ＝２−ｍ、ａ＝１〜２０、
‐ＣｐＨ２ｐ‐（ＣＨｍＦｏ）ａ‐ＣｑＨ２ｑ‐、ただしｐ＝０〜２０、ｑ＝０〜２０、ｍ＝０〜１、ｏ＝２−ｍ、ａ＝１〜２０
‐ＣｐＨ２ｐ‐［ＣＨｍＦｚ‐（ＣＦ３）ｙ］ａ‐ＣｑＨ２ｑ‐、ただしｐ＝０〜２０、ｑ＝０〜２０、ｍ＝０〜１、ｚ＝１−ｍ、ｍ＝０又はｚ＝０ならばｙ＝１、ｍ＝０且つｚ＝０ならばｙ＝２、ａ＝１〜２０
‐ＣｎＨ２ｎ‐Ｏ‐ＣｐＨ２ｐ‐（ＣＨｍＦｏ）ａ‐、ただしｎ＝０〜２０、ｐ＝０〜２０、ｍ＝０〜１、ｏ＝２−ｍ、ａ＝１〜２０
‐ＣｎＨ２ｎ‐Ｏ‐（ＣＨｍＦｏ）ａ‐ＣｐＨ２ｐ、ただしｎ＝０〜２０、ｐ＝０〜２０、ｍ＝０〜１、ｏ＝２−ｍ、ａ＝１〜２０
‐ＣｎＨ２ｎ‐Ｏ‐ＣｐＨ２ｐ‐（ＣＨｍＦｏ）ａ‐ＣｑＨ２ｑ、ただしｎ＝０〜２０、ｑ＝０〜２０、ｐ＝０〜２０、ｍ＝０〜１、ｏ＝２−ｍ、ａ＝１〜２０、
‐ＣｎＨ２ｎ‐Ｓ‐ＣｐＨ２ｐ‐（ＣＨｍＦｏ）ａ‐、ただしｎ＝０〜２０、ｐ＝０〜２０、ｍ＝０〜１、ｏ＝２−ｍ、ａ＝１〜２０、
‐ＣｎＨ２ｎ‐Ｓ‐（ＣＨｍＦｏ）ａ‐ＣｐＨ２ｐ‐、ただしｎ＝０〜２０、ｐ＝０〜２０、ｍ＝０〜１、ｏ＝２−ｍ、ａ＝１〜２０、
‐ＣｎＨ２ｎ‐Ｓ‐ＣｐＨ２ｐ‐（ＣＨｍＦｏ）ａ‐ＣｑＨ２ｑ‐、ただしｎ＝０〜２０、ｑ＝０〜２０、ｐ＝０〜２０、ｍ＝０〜１、ｏ＝２−ｍ、ａ＝１〜２０
‐ＣｎＨ２ｎ‐ＮＨｑＲ‐ＣｐＨ２ｐ‐（ＣＨｍＦｏ）ａ‐、ただしｎ＝０〜２０、ｑ＝０〜１、Ｒ＝‐ＣｔＨ２ｔ‐、ｔ＝１〜２０、ｐ＝０〜２０、ｍ＝０〜１、ｏ＝２−ｍ、ａ＝１〜２０、
‐ＣｎＨ２ｎ‐ＮＨｑＲ‐（ＣＨｍＦｏ）ａ‐ＣｐＨ２ｐ‐、ただしｎ＝０〜２０、ｑ＝０〜１、Ｒ＝‐ＣｔＨ２ｔ‐、ｔ＝１〜２０、ｐ＝０〜２０、ｍ＝０〜１、ｏ＝２−ｍ、ａ＝１〜２０、
‐ＣｎＨ２ｎ‐ＮＨｑＡｒ３‐ＣｐＨ２ｐ‐（ＣＨｍＦｏ）ａ‐、ただしｎ＝０〜２０、ｑ＝０〜１、Ａｒ３は芳香族環系、ｐ＝０〜２０、ｍ＝０〜１、ｏ＝２−ｍ、ａ＝１〜２０、
‐ＣｎＨ２ｎ‐ＮＨｑＡｒ３‐（ＣＨｍＦｏ）ａ‐ＣｐＨ２ｐ‐、ただしｎ＝０〜２０、ｑ＝０〜１、Ａｒ３は芳香族環系、ｐ＝０〜２０、ｍ＝０〜１、ｏ＝２−ｍ、ａ＝１〜２０、
を含む群から選択される架橋基である、
請求項１に記載の組成。
【請求項３】
Ａｒ１、Ａｒ２及びＡｒ３のうちの各々は、芳香族環系であり、フェニル環と、ナフチル環と、ビフェニル環と、ビナフチル環と、テルフェニル環と、アントラセニル環と、トリプチシル環と、ヘテロ芳香族環とを含む群から発生ごとに単独で選択され、前記Ａｒ１、Ａｒ２及びＡｒ３における１つ又はいくつかのヘテロ原子は、ピリジル、ピリミジル、ピリダジル、チエニル及びフラニルのように、Ｓと、Ｏと、Ｎとから選択される、請求項２に記載の組成。
【請求項４】
Ａｒ１、Ａｒ２及びＡｒ３のうちの各々は、単独で、非置換の芳香族環系、又は、１つ又はいくつかの置換基で置換された芳香族環系であり、好ましくはＡｒ１及びＡｒ２のうち少なくとも１つが、１つ又はいくつかの置換基で置換される、請求項３に記載の組成。
【請求項５】
前記１つ又はいくつかの置換基は、
Ｃｌ、Ｆ、Ｂｒ、Ｉ、ＯＨ、ＮＨ２、‐Ｏ（ＣＨ２）ｓＣＨ３、‐（ＣＨ２）ｓＣＨ３、‐（ＣＨ２）ｎ‐Ｏ‐（ＣＨ２）ｓＣＨ３、‐（ＣＨ２）ｎ‐Ｃ（Ｏ）‐（ＣＨ２）ｓＣＨ３、ただしｓ＝０〜２２好ましくは０〜１０、ｎ＝０〜２０好ましくは０〜１０、
‐ＣＷｕＨ３−ｕ、ただしＷは、Ｃｌと、Ｆと、Ｂｒと、Ｉとから選択され、ｕ＝１〜３、
‐（ＣＨ２）ｎ‐Ｏ‐ＣＷｕＨ３−ｕ、ただしＷ及びｕは上記のとおりであり、ｎ＝０〜２０好ましくは０〜１０、
‐（ＣＨ２）ｎ‐Ｃ（Ｏ）‐ＣＷｕＨ３−ｕ、ただしＷ及びｕは上記のとおりであり、ｎ＝０〜２０好ましくは０〜１０、
‐ＣＦ３、‐ＯＣＦ３、‐ＣＮ、‐ＮＯ２、‐ＮＣＳ、‐ＳＣＮ、カルボン酸及びカルボン酸エステル、
を含む群から選択される、請求項４に記載の組成。
【請求項６】
Ａｒ１とＡｒ２とは、各々単独に、請求項５に記載の１つ又はいくつかの置換基で置換される、請求項３〜５のいずれかに記載の組成。
【請求項７】
Ａｒ１は請求項５に記載の置換基のうちの少なくとも２つで置換され、Ａｒ２は請求項５に記載の置換基の１つで置換される、請求項３〜６に記載の組成。
【請求項８】
Ａｒ１は、Ｆと、Ｃｌと、Ｂｒと、Ｉと、‐ＣＦ３と、‐ＯＣＦ３と、‐ＣＮと、‐ＮＯ２と、‐ＮＣＳと、‐ＳＣＮと、カルボン酸と、カルボン酸エステルとから選択される少なくとも２つの置換基で置換され、Ａｒ２は、‐（ＣＨ２）ｓＣＨ３又は‐Ｏ‐（ＣＨ２）ｓＣＨ３で置換され、ただしｓ＝０〜２２好ましくは０〜１０である、請求項７に記載の組成。
【請求項９】
Ａｒ１とＡｒ２とはフェニルであり、ＸはＯ、ＣＯ又はＳであって好ましくはＯであり、Ａｒ１は、２‐位置における置換基と６‐位置における置換基とで少なくとも置換され、Ａｒ２は、４‐位置における置換基で少なくとも置換され、Ａｒ１における置換基は、Ｆと、Ｃｌと、Ｂｒと、Ｉと、‐ＣＦ３と、‐ＣＮと、‐ＮＯ２と、‐ＮＣＳと、‐ＳＣＮとから単独で選択されるものであり、Ａｒ２における置換基は、‐（ＣＨ２）ｓＣＨ３又は‐Ｏ（ＣＨ２）ｓＣＨ３であって、ただしｓ＝０〜２２であって好ましくは０〜１０である、請求項７〜８のいずれかに記載の組成。
【請求項１０】
Ａｒ１とＡｒ２とはフェニルであり、ＸはＯ、ＣＯ又はＳであって好ましくはＯであり、Ａｒ１は、
２‐及び３‐位置、２‐及び４‐位置、２‐及び５‐位置、２‐及び６‐位置、２‐及び３‐及び４‐位置、２‐及び３‐及び５‐位置、２‐及び３‐及び６‐位置、２‐及び４‐及び５‐位置、２‐及び４‐及び６‐位置、３‐及び４‐及び５‐位置、２‐及び３‐及び４‐及び５‐位置、２‐及び４‐及び５‐及び６‐位置、２‐及び３‐及び５‐及び６‐位置、２‐及び３‐及び４‐及び５‐及び６‐位置、
から選択される置換パターンにおける置換基で置換され、
Ａｒ２は少なくとも４‐位置における置換基で置換され、Ａｒ１における置換基は、Ｆと、Ｃｌと、Ｂｒと、Ｉと、‐ＣＦ３と、‐ＣＮと、‐ＮＯ２と、‐ＮＣＳと、‐ＳＣＮとから単独で選択されるものであり、Ａｒ２における置換基は、‐（ＣＨ２）ｓＣＨ３又は‐Ｏ‐（ＣＨ）ｓＣＨ３であり、ただしｓ＝０〜２２であって好ましくは０〜１０である、請求項７〜８に記載の組成。
【請求項１１】
ＸはＯであり、Ａｒ１は２‐位置と６‐位置とにおいてＦで置換され、Ａｒ２は４‐位置において‐（ＣＨ２）ｓＣＨ３で置換されるものであって、ただしｓ＝０〜５であって好ましくは４である、請求項１０に記載の組成。
【請求項１２】
Ａｒ２は４‐位置において‐Ｃ５Ｈ１１で置換される、請求項１１に記載の組成。
【請求項１３】
Ａｒ１は少なくとも１つの請求項５に記載の置換基で置換され、Ａｒ２は置換されない、請求項３〜６のいずれかに記載の組成。
【請求項１４】
Ａｒ１は、Ｆと、Ｃｌと、Ｂｒと、Ｉと、‐ＣＦ３と、‐ＣＮと、‐ＮＯ２と、‐ＮＣＳと、‐ＳＣＮとから選択される少なくとも１つの置換基で置換される、請求項１３に記載の組成。
【請求項１５】
Ａｒ１とＡｒ２とはフェニルであり、ＸはＯ、ＣＯ又はＳであって好ましくはＣＯであり、Ａｒ１は、
２‐位置、３‐位置、４‐位置、５‐位置、６‐位置、２‐及び３‐位置、２‐及び４‐位置、２‐及び５‐位置、２‐及び６‐位置、２‐及び３‐及び４‐位置、２‐及び３‐及び５‐位置、２‐及び３‐及び６‐位置、２‐及び４‐及び５‐位置、２‐及び４‐及び６‐位置、３‐及び４‐及び５‐位置、２‐及び３‐及び４‐及び５‐位置、２‐及び４‐及び５‐及び６‐位置、２‐及び３‐及び５‐及び６‐位置、２‐及び３‐及び４‐及び５‐及び６‐位置、
から選択される置換パターンにおける前記少なくとも１つの置換基で置換される、請求項１３〜１４のいずれかに記載の組成。
【請求項１６】
ＸはＣＯであり、Ａｒ１は４‐位置においてＦで置換される、請求項１５に記載の組成。
【請求項１７】
疝気少なくとも１種類の非平面芳香族化合物の量は、組成の全体重量について、０．０５％（ｗ／ｗ）〜２０％（ｗ／ｗ）であって好ましくは０．１％（ｗ／ｗ）〜１０％（ｗ／ｗ）である、先行する請求項のいずれかに記載の組成。
【請求項１８】
前記少なくとも１種類の液晶は、ネガティブタイプの、液晶化合物か、又は液晶化合物の混合物かである、先行する請求項のいずれかに記載の組成。
【請求項１９】
前記少なくとも１種類の液晶は、ポジティブタイプの、液晶化合物か、又は液晶化合物の混合物かである、請求項１〜１７のいずれかに記載の組成。
【請求項２０】
前記少なくとも１種類の液晶は、２周波数タイプの、液晶化合物か、又は液晶化合物の混合物かである、請求項１〜１７のいずれかに記載の組成。
【請求項２１】
前記少なくとも１種類の液晶は、液晶化合物か、又は液晶化合物と非液晶化合物との混合物かであり、当該液晶化合物は好ましくはネマチック液晶から選択されるものである、先行する請求項のいずれかに記載の組成。
【請求項２２】
先行する請求項のいずれかに記載の組成を備える液晶セル。
【請求項２３】
前平面及び背平面を備え、また前記前平面及び背平面のうちの各々又はどちらかの上に１又は複数の電極を備え、また前記電極の各々の上及び／又は前記前平面及び背平面の上に、前記電極及び／又は前記前平面及び背平面からなる境界面、又は前記電極及び／又は前記前平面及び背平面の上に材料の追加層からなる境界面を備え、また前記境界面の間に、請求項１〜２１に記載の組成を備える、請求項２２に記載の液晶セル。
【請求項２４】
上昇時間＜８０ｍｓ、及び／又は電圧保持比＞８０％であって好ましくは＞９０％であってさらに好ましくは＞９６％である、請求項２２〜２３のいずれかに記載の液晶セル。
【請求項２５】
高分子分散液晶（ＰＤＬＣ）、二色性高分子分散液晶（Ｄ‐ＰＤＬＣ）、スポンジ高分子分散液晶（ＳＰＤＬＣ）、二色性スポンジ高分子分散液晶（Ｄ‐ＳＰＤＬＣ）であり、請求項１〜２１のいずれかに記載の組成が前記セルを作成するのに使用されている、請求項２４に記載の液晶セル。
【請求項２６】
請求項１〜２１のいずれかに記載の組成を備える、又は、請求項２２〜２５に記載の１又は複数の相互接続された又は別々の液晶セルを備える、液晶ディスプレイ装置
【請求項２７】
請求項１〜２１のいずれかに記載の組成を作成する方法であって、請求項１〜２１に記載の非平面芳香族化合物の少なくとも１つが、請求項１〜２１に記載の液晶の少なくとも１種類と混合されるものである、方法。
【請求項２８】
請求項２２〜２５に記載の液晶セルを作成する方法であって、請求項１〜２１に記載の組成は、液晶セル又はＤ‐ＳＰＤＬＣ又はＳＰＤＬＣ又はＤ‐ＰＤＬＣ又はＰＤＬＣを満たすのに使用されるものである、方法。
【発明の詳細な説明】
【技術分野】
【０００１】
本発明は、少なくとも１種類の液晶を含む組成と、かかる組成を備える液晶セル及び液晶ディスプレイと、かかる組成及び／又はかかる液晶セルを作成する方法とに関する。
【背景技術】
【０００２】
現在の電子装置ディスプレイ技術は、高い輝度及びコントラストと、低電力消費と、非常に高速の応答時間とを有するディスプレイを必要としている。そのようなディスプレイに用いられる最新技術の液晶は、上述の要件全部をあまり満たしてはいない。数多くの研究がこのような目的に向けて行われており、その研究では、新しい液晶混合物が開発され、あるいは、無機マイクロ又はナノ粒子や有機水素結合又は錯体形成材料のような添加剤が、既存の液晶へ、その性質を改善するために混合された（Ｂｕｃｈｎｅｖら著、２００５年、ジャーナルオブＳＩＤ（Ｊｏｕｒｎａｌ  ｏｆ  ｔｈｅ  ＳＩＤ）１３／９、及びＥＰ１２１３２９３、及びＥＰ１０３８９４１、及びＥＰ１５４１６６１、及びＥＰ１１９７７９１）。これまでに報告された添加剤は、全部の要件を満たすものではなく、例えば、応答時間を改善するがコントラスト比に支障があったり、あるいはスイッチング電圧を低減する一方で応答スピードは以前高いままであってコントラスト比は不変のままであったりする。別の重要なパラメータは液晶セルの電圧保持比であって、高く保たれるべきものであり、理想的には９５％よりも高くあるべきものである。現在は、先行技術液晶混合物のこの重要な性質に関する報告は１つもなく、そこで添加剤が、先行技術液晶混合物へ、その性質を改善するために混合されるのである。
【発明の開示】
【発明が解決しようとする課題】
【０００３】
したがって、応答時間が速く、配列層において変化が全く必要とされないように境界面での液晶配列が不変のままであり、オフ透過率が同一のままであり、コントラスト比及び輝度が高いままである一方で、同時に電圧保持比も高く保たれるものである液晶セルの製造を可能とする液晶組成を提供することが、本発明の課題である。また、高い輝度及びコントラスト比、すなわち高いオン状態透過率と低いオフ状態透過率とが維持されるものである液晶セルの製造を可能とする液晶組成を提供することも、本発明の課題である。
【課題を解決するための手段】
【０００４】
本発明の課題は、少なくとも１種類の液晶と、少なくとも１種類の非平面芳香族化合物とを含む組成により解決される。
【０００５】
ある実施形態において、非平面芳香族化合物は、以下の化学式１で表される。
Ar1-X-Ar2
ここで、Ａｒ１とＡｒ２との各々は芳香族環系であり、Ｘは以下を含む群から選択される架橋基である。
Ｏ、Ｓ、ＮＨ、カルボニル、‐ＣｎＨ２ｎ‐、‐ＣＯ‐ＣｎＨ２ｎ‐、‐Ｏ‐ＣｎＨ２ｎ‐、ただしｎ＝１〜２０、
‐ＣｐＨ２ｐ‐（ＣＨｍＦｏ）ａ‐、ただしｐ＝０〜２０、ｍ＝０〜１、ｏ＝２−ｍ、ａ＝１〜２０、
‐ＣｐＨ２ｐ‐（ＣＨｍＦｏ）ａ‐ＣｑＨ２ｑ‐、ただしｐ＝０〜２０、ｑ＝０〜２０、ｍ＝０〜１、ｏ＝２−ｍ、ａ＝１〜２０
‐ＣｐＨ２ｐ‐［ＣＨｍＦｚ‐（ＣＦ３）ｙ］ａ‐ＣｑＨ２ｑ‐、ただしｐ＝０〜２０、ｑ＝０〜２０、ｍ＝０〜１、ｚ＝１−ｍ、ｍ＝０又はｚ＝０ならばｙ＝１、ｍ＝０且つｚ＝０ならばｙ＝２、ａ＝１〜２０
‐ＣｎＨ２ｎ‐Ｏ‐ＣｐＨ２ｐ‐（ＣＨｍＦｏ）ａ‐、ただしｎ＝０〜２０、ｐ＝０〜２０、ｍ＝０〜１、ｏ＝２−ｍ、ａ＝１〜２０
‐ＣｎＨ２ｎ‐Ｏ‐（ＣＨｍＦｏ）ａ‐ＣｐＨ２ｐ、ただしｎ＝０〜２０、ｐ＝０〜２０、ｍ＝０〜１、ｏ＝２−ｍ、ａ＝１〜２０
‐ＣｎＨ２ｎ‐Ｏ‐ＣｐＨ２ｐ‐（ＣＨｍＦｏ）ａ‐ＣｑＨ２ｑ、ただしｎ＝０〜２０、ｑ＝０〜２０、ｐ＝０〜２０、ｍ＝０〜１、ｏ＝２−ｍ、ａ＝１〜２０、
‐ＣｎＨ２ｎ‐Ｓ‐ＣｐＨ２ｐ‐（ＣＨｍＦｏ）ａ‐、ただしｎ＝０〜２０、ｐ＝０〜２０、ｍ＝０〜１、ｏ＝２−ｍ、ａ＝１〜２０、
‐ＣｎＨ２ｎ‐Ｓ‐（ＣＨｍＦｏ）ａ‐ＣｐＨ２ｐ‐、ただしｎ＝０〜２０、ｐ＝０〜２０、ｍ＝０〜１、ｏ＝２−ｍ、ａ＝１〜２０、
‐ＣｎＨ２ｎ‐Ｓ‐ＣｐＨ２ｐ‐（ＣＨｍＦｏ）ａ‐ＣｑＨ２ｑ‐、ただしｎ＝０〜２０、ｑ＝０〜２０、ｐ＝０〜２０、ｍ＝０〜１、ｏ＝２−ｍ、ａ＝１〜２０
‐ＣｎＨ２ｎ‐ＮＨｑＲ‐ＣｐＨ２ｐ‐（ＣＨｍＦｏ）ａ‐、ただしｎ＝０〜２０、ｑ＝０〜１、Ｒ＝‐ＣｔＨ２ｔ‐、ｔ＝１〜２０、ｐ＝０〜２０、ｍ＝０〜１、ｏ＝２−ｍ、ａ＝１〜２０、
‐ＣｎＨ２ｎ‐ＮＨｑＲ‐（ＣＨｍＦｏ）ａ‐ＣｐＨ２ｐ‐、ただしｎ＝０〜２０、ｑ＝０〜１、Ｒ＝‐ＣｔＨ２ｔ‐、ｔ＝１〜２０、ｐ＝０〜２０、ｍ＝０〜１、ｏ＝２−ｍ、ａ＝１〜２０、
‐ＣｎＨ２ｎ‐ＮＨｑＡｒ３‐ＣｐＨ２ｐ‐（ＣＨｍＦｏ）ａ‐、ただしｎ＝０〜２０、ｑ＝０〜１、Ａｒ３は芳香族環系、ｐ＝０〜２０、ｍ＝０〜１、ｏ＝２−ｍ、ａ＝１〜２０、
‐ＣｎＨ２ｎ‐ＮＨｑＡｒ３‐（ＣＨｍＦｏ）ａ‐ＣｐＨ２ｐ‐、ただしｎ＝０〜２０、ｑ＝０〜１、Ａｒ３は芳香族環系、ｐ＝０〜２０、ｍ＝０〜１、ｏ＝２−ｍ、ａ＝１〜２０。
【０００６】
Ａｒ１、Ａｒ２及びＡｒ３のうちの各々は、芳香族環系であり、フェニル環と、ナフチル環と、ビフェニル環と、ビナフチル環と、テルフェニル環と、アントラセニル環と、トリプチシル環と、ヘテロ芳香族環とを含む群から発生ごとに単独で選択され、その１つ又はいくつかのヘテロ原子は、ピリジル、ピリミジル、ピリダジル、チエニル及びフラニルのように、Ｓと、Ｏと、Ｎとから選択されることが好ましい。
【０００７】
Ａｒ１、Ａｒ２及びＡｒ３のうちの各々は、単独で、非置換の芳香族環系、又は、１つ又はいくつかの置換基で置換された芳香族環系であることが好ましく、Ａｒ１及びＡｒ２のうち少なくとも１つが、１つ又はいくつかの置換基で置換されることが好ましい。
【０００８】
上記１つ又はいくつかの置換基は、以下を含む群から選択されることが好ましい。
Ｃｌ、Ｆ、Ｂｒ、Ｉ、ＯＨ、ＮＨ２、‐Ｏ（ＣＨ２）ｓＣＨ３、‐（ＣＨ２）ｓＣＨ３、‐（ＣＨ２）ｎ‐Ｏ‐（ＣＨ２）ｓＣＨ３、‐（ＣＨ２）ｎ‐Ｃ（Ｏ）‐（ＣＨ２）ｓＣＨ３、ただしｓ＝０〜２２好ましくは０〜１０、ｎ＝０〜２０好ましくは０〜１０、
‐ＣＷｕＨ３−ｕ、ただしＷは、Ｃｌと、Ｆと、Ｂｒと、Ｉとから選択され、ｕ＝１〜３、
‐（ＣＨ２）ｎ‐Ｏ‐ＣＷｕＨ３−ｕ、ただしＷ及びｕは上記のとおりであり、ｎ＝０〜２０好ましくは０〜１０、
‐（ＣＨ２）ｎ‐Ｃ（Ｏ）‐ＣＷｕＨ３−ｕ、ただしＷ及びｕは上記のとおりであり、ｎ＝０〜２０好ましくは０〜１０、
‐ＣＦ３、‐ＯＣＦ３、‐ＣＮ、‐ＮＯ２、‐ＮＣＳ、‐ＳＣＮ、カルボン酸及びカルボン酸エステル。
【０００９】
ある実施形態において、Ａｒ１とＡｒ２とは、各々単独に、上記限定の１つ又はいくつかの置換基で置換される。
【００１０】
ある実施形態において、Ａｒ１は上記限定の置換基のうちの少なくとも２つで置換され、Ａｒ２は上記限定の置換基の１つで置換され、好ましくは、Ａｒ１は、Ｆと、Ｃｌと、Ｂｒと、Ｉと、‐ＣＦ３と、‐ＯＣＦ３と、‐ＣＮと、‐ＮＯ２と、‐ＮＣＳと、‐ＳＣＮと、カルボン酸と、カルボン酸エステルとから選択される少なくとも２つの置換基で置換され、Ａｒ２は、‐（ＣＨ２）ｓＣＨ３又は‐Ｏ‐（ＣＨ２）ｓＣＨ３で置換され、ここでｓ＝０〜２２であり、好ましくは０〜１０である。
【００１１】
ある実施形態においてＡｒ１とＡｒ２とはフェニルであり、ＸはＯ、ＣＯ又はＳであって、好ましくはＯであり、Ａｒ１は、以下から選択される置換パターンで、置換基で置換される。
２‐及び３‐位置、２‐及び４‐位置、２‐及び５‐位置、２‐及び６‐位置、２‐及び３‐及び４‐位置、２‐及び３‐及び５‐位置、２‐及び３‐及び６‐位置、２‐及び４‐及び５‐位置、２‐及び４‐及び６‐位置、３‐及び４‐及び５‐位置、２‐及び３‐及び４‐及び５‐位置、２‐及び４‐及び５‐及び６‐位置、２‐及び３‐及び５‐及び６‐位置、２‐及び３‐及び４‐及び５‐及び６‐位置。
Ａｒ２は少なくとも４‐位置において置換基で置換され、Ａｒ１における置換基は、Ｆと、Ｃｌと、Ｂｒと、Ｉと、‐ＣＦ３と、‐ＣＮと、‐ＮＯ２と、‐ＮＣＳと、‐ＳＣＮとから単独で選択され、Ａｒ２における置換基は、‐（ＣＨ２）ｓＣＨ３又は‐Ｏ‐（ＣＨ）ｓＣＨ３であり、ここでｓ＝０〜２２であり、好ましくは０〜１０である。
【００１２】
ある実施形態において、ＸはＯであり、Ａｒ１は２‐位置と６‐位置とにおいてＦで置換され、Ａｒ２は、４‐位置において‐（ＣＨ２）ｓＣＨ３で置換され、ここでｓ＝０〜５であり、好ましくは４であり、Ａｒ２は４‐位置において‐Ｃ５Ｈ１１で置換されることが好ましい。
【００１３】
ある実施形態において、Ａｒ１は少なくとも１つの上記限定の置換基で置換され、Ａｒ２は置換されず、好ましくは、Ａｒ１は、Ｆと、Ｃｌと、Ｂｒと、Ｉと、‐ＣＦ３と、‐ＣＮと、‐ＮＯ２と、‐ＮＣＳと、‐ＳＣＮとから選択される少なくとも１つの置換基で置換される。
【００１４】
好ましくは、Ａｒ１とＡｒ２とはフェニルであり、ＸはＯ、ＣＯ又はＳであって、好ましくはＣＯであり、Ａｒ１は、以下から選択される置換パターンで、上記少なくとも１つの置換基で置換される。
２‐位置、３‐位置、４‐位置、５‐位置、６‐位置、２‐及び３‐位置、２‐及び４‐位置、２‐及び５‐位置、２‐及び６‐位置、２‐及び３‐及び４‐位置、２‐及び３‐及び５‐位置、２‐及び３‐及び６‐位置、２‐及び４‐及び５‐位置、２‐及び４‐及び６‐位置、３‐及び４‐及び５‐位置、２‐及び３‐及び４‐及び５‐位置、２‐及び４‐及び５‐及び６‐位置、２‐及び３‐及び５‐及び６‐位置、２‐及び３‐及び４‐及び５‐及び６‐位置。
ここで、ＸはＣＯであり、Ａｒ１は４‐位置においてＦで置換されることが好ましい。
【００１５】
ある実施形態において、上記少なくとも１種類の非平面芳香族化合物の量は、組成の全体重量について、０．０５％（ｗ／ｗ）〜２０％（ｗ／ｗ）であって、好ましくは０．１％（ｗ／ｗ）〜１０％（ｗ／ｗ）である。
【００１６】
ある実施形態において、上記少なくとも１種類の液晶は、ネガティブタイプの、液晶化合物か、又は液晶化合物の混合物かである。
【００１７】
別の実施形態において、上記少なくとも１種類の液晶は、ポジティブタイプの、液晶化合物か、又は液晶化合物の混合物かである。
【００１８】
別の実施形態において、上記少なくとも１種類の液晶は、２周波数（ｄｕａｌ‐ｆｒｅｑｕｅｎｃｙ）タイプの、液晶化合物か、又は液晶化合物の混合物かである。
【００１９】
ある実施形態において、上記少なくとも１種類の液晶は、液晶化合物か、又は液晶化合物及び非液晶化合物の混合物かであり、液晶化合物はネマチック液晶から選択されることが好ましい。
【００２０】
本発明による組成を備える液晶セルによっても、本発明の課題は解決され、ここで本発明による液晶セルは、前平面及び背平面を備え、また上記前平面及び背平面のうちの各々又はどちらかの上に１又は複数の電極を備え、また上記電極の各々の上及び／又は上記前平面及び背平面の上に、上記電極及び／又は上記前平面及び背平面からなる境界面、又は上記電極及び／又は上記前平面及び背平面の上に材料の追加層からなる境界面を備え、また上記境界面の間に、上記本発明による組成を備えることが好ましい。
【００２１】
ある実施形態において、本発明による液晶セルは、応答時間＜８０ｍｓ及び／又は電圧保持比＞８０％であり、好ましくは＞９０％であり、さらに好ましくは＞９６％である。
【００２２】
好ましくは、本発明による液晶セルは、高分子分散液晶（ｐｏｌｙｍｅｒ  ｄｉｓｐｅｒｓｅｄ  ｌｉｑｕｉｄ  ｃｒｙｓｔａｌ：ＰＤＬＣ）、二色性高分子分散液晶（ｄｉｃｈｒｏｉｃ  ｐｏｌｙｍｅｒ  ｄｉｓｐｅｒｓｅｄ  ｌｉｑｕｉｄ  ｃｒｙｓｔａｌ：Ｄ‐ＰＤＬＣ）、スポンジ高分子分散液晶（ｓｐｏｎｇｅ  ｐｏｌｙｍｅｒ  ｄｉｓｐｅｒｓｅｄ  ｌｉｑｕｉｄ  ｃｒｙｓｔａｌ：ＳＰＤＬＣ）、二色性スポンジ高分子分散液晶（ｄｉｃｈｒｏｉｃ  ｓｐｏｎｇｅ  ｐｏｌｙｍｅｒ  ｄｉｓｐｅｒｓｅｄ  ｌｉｑｕｉｄ  ｃｒｙｓｔａｌ：Ｄ‐ＳＰＤＬＣ）であり、本発明による組成が上記セルを作成するのに使用されている。
【００２３】
本発明による組成を備える液晶ディスプレイ装置、又は、本発明による１又は複数の相互接続された又は別々の液晶セルを備える液晶ディスプレイ装置によっても、本発明の課題は解決される。
【００２４】
本発明による組成を作成する方法によっても、本発明の課題は解決され、ここで少なくとも１つの上記限定の非平面芳香族化合物が、少なくとも１種類の上記限定の液晶と混合される。
【００２５】
本発明による液晶セルを作成する方法によっても、本発明の課題は解決され、ここで本発明による組成は、液晶セル又はＤ‐ＳＰＤＬＣ又はＳＰＤＬＣ又はＤ‐ＰＤＬＣ又はＰＤＬＣを満たすのに使用される。
【発明を実施するための最良の形態】
【００２６】
当発明者は、非線形芳香族化合物、又は非平面ジ芳香族化合物のような非平面芳香族化合物を用いることにより、液晶セルの応答時間を改善可能であるという驚くべき発見をした。何らかの理論に制約されることを望まずとも、当発明者は、非平面芳香族化合物を有する液晶の添加により液晶の回転粘度が低減すると信じており、かかる低減は、液晶セルのスイッチング電圧及び応答時間の低減として直接反映される。ドーパントの非平面性（傾き）の程度が増加すると、応答時間に対して肯定的な効果、すなわち応答時間の低減という効果を有すると思われる。芳香族化合物の平面性は、そのような芳香族化合物における置換パターンによる影響と、置換基の性質による影響と、芳香族環の間のリンカによる影響とを受ける場合がある。
【００２７】
「芳香族化合物（ａｒｏｍａｔｉｃ  ｃｏｍｐｏｕｎｄ）」に関してここで用いる「非平面（ｎｏｎ‐ｐｌａｎａｒ）」という言葉は、１よりも多くの環平面が存在する化合物の中の芳香族環の配列、及び／又は異なる環の配列を表すことを意図しており、環の平面は相互に傾いている。「芳香族化合物」に関してここで用いる「非線形（ｎｏｎ‐ｌｉｎｅａｒ）」という言葉は、化合物の中の芳香族環の、直線的ではなく角度のある配列を表すことを意図している。
【００２８】
本発明によって有用である芳香族環系は、例えば、ピリジル、ピリミジル、ピリダジル、ピリジニル、フリル、チエニルのように１つ又はいくつかのヘテロ原子（Ｓ、Ｏ又はＮ）を自身に有するフェニル環と、ナフチル環と、ビフェニル環と、ビナフチル環と、アントラセニル環と、トリプチシル環と、ヘテロ芳香族環とであるが、限定はされない。
【００２９】
ここで用いられる「置換される（ｓｕｂｓｔｉｔｕｔｅｄ）」という言葉は、芳香族環系又は脂肪族系に存在して別の原子又は原子の群と交換される１つ又はいくつかの水素原子を表すことを意図している。適当な置換基の例は、Ｃｌと、Ｆと、Ｂｒと、Ｉと、ＯＨと、ＮＨ２と、‐Ｏ（ＣＨ２）ｎＣＨ３と、‐（ＣＨ２）ｎＣＨ３と、‐（ＣＨ２）ｎ‐Ｃ（Ｏ）‐（ＣＨ２）ｓＣＨ３とであって、ここでｓ＝０〜２２好ましくは０〜１０であり、ｎ＝０〜２０好ましくは０〜１０であり、また例としては‐ＣＹｍＨ３−ｍもあり、ここでＹは、Ｃｌと、Ｆと、Ｂｒと、Ｉとから選択され、ｍは１〜３であるものであるが、当該置換基は上記の例に限定されるものではない。上記１つ又はいくつかの置換基は、‐ＣＦ３と、‐ＣＮと、‐ＮＣＳと、‐ＳＣＮと、‐ＮＯ２と、‐ＣＯＯＨと、カルボン酸エステルと、シクロヘキシル、シクロヘキセニル、シクロペンタジエニル、シクロペンチルとから選択されることが好ましい。
【００３０】
本願において、化学式で指数（ｎ、ｍ、ｐ、ｏ、ｓなどのような小文字で表す）が使用される場合は常に、示す範囲の整数値をとる可能性がある、ということが留意されるべきである。ゆえに、「ｐ＝０〜２０」と示される場合、ｐは０、１、２、３、……、２０である可能性がある。同様に、「ｍ＝０〜１」といえば、ｍは０である場合と、１である場合とがある。
【００３１】
液晶化合物に関してここで用いる「ポジティブタイプ（ｐｏｓｉｔｉｖｅ  ｔｙｐｅ）」及び「ネガティブタイプ（ｎｅｇａｔｉｖｅ）」という言葉は、電界駆動周波数の特定範囲での、液晶セルにおけるそのような化合物の挙動を表すことを意図している。ネガティブタイプの液晶化合物とは、任意の範囲の駆動周波数で液晶が負の誘電異方性を有するということを意味する。外部場が印加されていない場合、液晶化合物は、境界面に垂直に配向されて液晶材料を囲むように、液晶内で上述のように配向されるのが最も一般的である。この種類の配向は、ホメオトロピック配向とも呼ばれる。ポジティブタイプの液晶化合物とは、任意の範囲の駆動周波数で液晶が正の誘電異方性を有するということを意味する。外部場が印加されていない場合、液晶化合物は、周囲の境界面に平行に配向されるように、液晶内で配向されるのが最も一般的である。この種類の配向は、ホモジニアス配向とも呼ばれ、液晶の一般的配向は周囲の境界面に対して平行である。駆動周波数の範囲に応じて正負両方の誘電異方性を有することが可能である液晶がある。このような液晶は２周波数（ｄｕａｌ‐ｆｒｅｑｕｅｎｃｙ）液晶と呼ばれ、ホメオトロピック配向か、又はホモジニアス配向かで使用可能である。
【００３２】
ここで用いる「応答時間（ｒｅｓｐｏｎｓｅ  ｔｉｍｅ）」という言葉は、印加される場の変化で液晶セルが配向するために必要な時間を表す。応答時間は、大抵、場が変化する時から、透過率が全体の変化で９０％変化する時までの時間として定義される。９０％値が選択されるのは、透過率の変化の勾配がゼロとは十分に異なるからであり、ゼロの勾配とは、透過率が理想透過率の１００％まで完全に変化した場合の測定不可能な平らな線である。ターンオン時間又は上昇時間は、大抵、印加される場の大きさの絶対量の増加に応答するのにかかる時間であると見なされ、一方で、ターンオフ時間、又は下降又は減衰時間は、大抵、印加される場の大きさの絶対量の減少に応答するのにかかる時間であると見なされる。以上は図１１からもわかる。
【００３３】
ここで用いる「電圧保持比（ｖｏｌｔａｇｅ  ｈｏｌｄｉｎｇ  ｒａｔｉｏ）」という言葉は、セルに蓄積される電荷をある時間（例えば１６ｍｓ）集積した分の電荷と理想キャパシタに蓄積される電荷との間の比を表すことを意図している。電圧保持比は、液晶を通した電流漏れの尺度である。電流保持比は、ある時間にわたるセル全体の電圧降下を観測することにより測定可能である。セルが電圧を不変レベルで保持する場合、電圧保持比は高い。高い電圧保持比は、低い電圧漏れと同値である。高い電圧保持比は、ディスプレイの寿命を長くして、光のちらつきを低いレベルにするのに重要である。
【００３４】
ＴＮ（ｔｗｉｓｔｅｄ  ｎｅｍａｔｉｃ：ツイステッドネマチック）、ＶＡ（ｖｅｒｔｉｃａｌ  ａｌｉｇｎｍｅｎｔ：垂直配向）、ＩＰＳ（ｉｎ‐ｐｌａｎｅ  ｓｗｉｔｃｈｉｎｇ：面内切替）、ＰＤＬＣのような他のＬＣモードにも、転嫁が適用可能である。
【００３５】
高分子分散液晶セル（ＰＤＬＣ）、二色性高分子分散液晶セル（ＤＰＤＬＣ）、スポンジ高分子分散液晶セル（ＳＰＤＬＣ）、二色性スポンジ高分子分散液晶セル（Ｄ‐ＳＰＤＬＣ）は当業者に知られており、例えば、その構造や製造プロセスについて、ＥＰ０１１２９７０９、ＥＰ０２７９３０１０及びＥＰ０２７９１８６で説明されている。ＥＰ０１１２９７０９、ＥＰ０２７９３０１０及びＥＰ０２７９１８６の内容を参照し、ここでその内容を本明細書の記載の一部として組み入れるものとする。このようなＰＤＬＣ、ＤＰＤＬＣ、ＳＰＤＬＣ及びＤ‐ＳＰＤＬＣにおいては、透過率対電圧曲線、大抵はヒステリシスにおいて、電圧が増加すると、透過率はＳ字型曲線にしたがい、また同一のセルの電圧が減少すると、透過率はまたＳ字型曲線にしたがうが、電圧増加のＳ字型曲線とはわずかにずれたものである。このような現象は「ヒステリシス（ｈｙｓｔｅｒｅｓｉｓ）」と称される。より具体的な意味において、ＰＤＬＣ、ＤＰＤＬＣ、ＳＰＤＬＣ又はＤ‐ＳＰＤＬＣに関してここで用いる「ヒステリシス」という言葉は、電圧増加中の場合の上記セルの半値透過率における電圧値Ｔ５０と、電圧減少中の場合の上記セルの半値透過率における電圧値Ｔ５０との間の電圧の差として定義されるものであって、透過率対電圧グラフ上では、Ｔ５０は、１／２（Ｔｍａｘ＋Ｔｍｉｎ）として定義され、ここでＴｍａｘとＴｍｉｎとは、上記透過率対電圧グラフ上で得られる最大透過率と最小透過率とである。
【００３６】
セルは、場が液晶混合物に印加されるように液晶混合物を限定する装置及び方法の単位である。ディスプレイ装置は、１又は２以上の相互接続された又は別々のセルからなる。
【００３７】
「Ｅ１０」及び「Ｅ９０」という言葉は、セルに印加される電界を表し、それぞれ、最大光透過率の１０％及び９０％が得られる。「Ｖ１０」及び「Ｖ９０」という言葉は、それぞれの電圧値を表し、それぞれ、最大透過率の１０％及び９０％が得られる。
【００３８】
当発明者は、液晶組成に少なくとも１種類の非平面芳香族化合物を含むことにより、いかなるドーパント非平面芳香族化合物も含まない液晶組成を備える液晶セルと比べて、実質的に液晶セルの応答時間を改善することが可能である、という驚くべき発見をした。このような化合物を液晶組成に加えることにより、スイッチング電圧が低減され、印加される電界に対する応答時間が速くなる。何らかの理論に制約されることを望まずとも、当発明者は、観察される事実の原因は粘度の低減と誘電異方性の増大とにある、と信じる。ニュートラル状態において、棒状液晶分子、特に棒状ネマチック液晶分子は、隣接する分子の縦軸に平行になるよう自身を配向する。当発明者は、好ましくはハロゲン化のように置換される非平面芳香族化合物の少量の追加によってバルク内の組織を変えることにより、液晶、特にネマチック液晶のスイッチング挙動を改善することに成功した。当発明者は、上述の非平面芳香族系が液晶分子間に入り込み、混合物の全体の配向を妨げずに個々の分子をわずかに分離させておくものであると信じる。当発明者の手法を説明する単純理論モデルを図１に示し、そこでは、ハロゲン化ジアリールエーテル分子が２つの液晶分子間に入り込み、２つの液晶分子間の分離を増進する。このような手法によれば、非平面芳香族ドーパントが０．１〜２０％（ｗ／ｗ）程度の少量だけ使用されるため、液晶混合物の回転粘度が増加し、全体的効果は液晶配向の完全な無秩序とはならない。したがって、あたかも、境界面上の配向は影響を受けないままであり、黒レベル及びコントラスト比は影響を受けないままであるかのように見える。本発明による分子の異方性は液晶混合物の異方性に追加されるものであり、したがって、印加される電界に対してより速く応答し、回転粘度がより低く、黒レベルに影響のない混合物が得られる。非平面芳香族化合物を用いることの利点は、駆動電圧が低くなることにもある。
【００３９】
さらに、以下で実施例について言及するが、本発明を説明するために与えるものであって、本発明を限定するものではない。
【実施例１】
【００４０】
本発明によると有用である非平面芳香族化合物は、標準有機合成化学を用いて合成可能である。複数のハロゲン化染料芳香剤化合物を合成するための典型的な合成スキームを、図１０に示す。例えばウルマンタイプの反応の派生のような、異なる金属触媒カップリング反応が非常に効果的に使用可能である［参考文献、オーガニックレターズ（Ｏｒｇａｎｉｃ  Ｌｅｔｔｅｒｓ）、２００４年、Ｖｏｌ．６、Ｎｏ．６、９１３〜９１６ページ］。上記参考文献を参照することにより、ここで本明細書の記載の一部として組み入れるものとする。
【実施例２】
【００４１】
１〜６重量％の非平面ジ芳香族化合物を、市販のネガティブタイプ又はポジティブタイプの液晶混合物と混合し、６０℃で１時間かき混ぜた。ポリイミド（ＰＩ）配向層又はセチルトリメチルアンモニウムブロミド（ＣＴＡＢ）配向層を有する４、５又は１０μｍの厚さの平行配向又はホメオトロピック配向のテストセルに、毛細管現象化か、又は真空オーブンかで混合物を満たす。満たされたセルを、液晶材料に応じて３０分から２時間の間、ネマチック等方性転移の温度よりも１０℃高い温度でアニールした。セルを徐々に冷却させて、応答プロファイルと透過性プロファイルとを、光学顕微鏡２５℃及び３５℃で測定した。
【００４２】
ドーパント分子の非平面性の程度（傾き）は、応答スピードの改善に重要な役割を果たす。図２は、３つの異なるジアリールエーテル誘導体Ａ、Ｂ及びＣを示しており、フッ素置換基の位置が変化している。図３に示す幾何学的最適構造は、ＤＦＴ（ｄｅｎｓｉｔｙ  ｆｕｎｃｔｉｏｎａｌ  ｔｈｅｏｒｙ：密度汎関数理論）計算に基づくものであり、Ａｃｃｅｌｒｙｓ  Ｍａｔｅｒｉａｌ  Ｓｔｕｄｉｏ  Ｍｏｄｅｌｉｎｇ  ４ソフトウェア、ＤＭｏｌ３プログラムを用いて計算した。図４から理解可能であるように、化合物Ａは、フェニル環の第２及び第６の位置に付加された２つのフッ素置換基により非平面性の程度が最高（最も傾いている、あるいは最大の傾きを有する）であり、最速の応答時間を示す。図４においては、非理想セルのみを使用しており、それゆえに、絶対レベルで、上昇時間は非常に長い、ということが留意されるべきである。化合物Ａ、Ｂ又はＣの添加を用いたセットアップがこのような応答時間を改善する、ということも図４から同時に明らかである。化合物Ａが最良の改善を与える。しかしながら、より良いセットアップを、すなわちより良いセルを用いる場合、到達値＜８０ｍｓ、又は＜４０ｍｓ〜＜２０ｍｓさえ問題にはならずに、上昇時間は実質的に改善可能である、と当発明者は考察する。しかしながら、図４は、本発明による非平面化合物の添加が任意のセットアップ内で上昇時間を劇的に改善するという原理を証明するのに十分である。図５において、ネガティブタイプＬＣ（−ＬＣ）混合物のグレースケールスイッチングスピードが、化合物Ａを添加すると増加する、という結果を示す。図６は、純粋ＬＣ及び化合物Ａ添加ＬＣ混合物の黒レベルを示す。明らかなように、非平面芳香族化合物を追加しても有害な変化は起こらない。図７において、異なる種類の非平面芳香族化合物を、すなわち４‐フルオロベンゾフェノンを示す。図８において、４‐フルオロベンゾフェノンはやはり液晶混合物の応答時間を改善する。図９は、ＬＣ混合物における異なるドーパントの電圧保持比を示す。
【００４３】
要約すると、本発明による組成を用いれば、液晶セルの性質は劇的に改善可能である。ドーパント分子の非平面構造が液晶の粘度を低減する、言い換えると、印加される電界に対するターンオン及びターンオフ応答を速くする、と今のところ信じられている。さらに、添加により、スイッチング電圧も低減され、得られるドーパント‐液晶混合物は、９６％より大きな優れた電圧保持比を有する。本発明によるドーパント分子は、液晶セルの充填温度でも、液晶ディスプレイ装置の作動温度でも、不揮発性である。さらに、本発明によるドーパント分子は導電率が低く、それにより、本発明によるドーパント分子は当該液晶組成に用いるに特に適するものとなる。
【００４４】
明細書、特許請求の範囲において、及び／又は添付図面において開示する本発明の特徴は、互いに別々に、あるいはそのいかなる組み合わせとしても、様々な形態の本発明を実現するための材料となり得るものである。
【００４５】
以下で、図面について言及する。
【図面の簡単な説明】
【００４６】
【図１】ハロゲン化ジアリールエーテル分子が２つの液晶分子間に入り込み、わずかに分離させる、というシミュレーションした理論モデルを示す。
【図２】異なる置換パターンで３つの異なるジアリールエーテルを示す。
【図３】３つのジアリールエーテル誘導体の幾何学的最適構造を示す。化合物Ａが最も非平面である。
【図４】図３の化合物Ａ、Ｂ又はＣを有する液晶セルの添加を示す。化合物Ａが最速応答時間をもたらす。
【図５】化合物Ａの添加により改善された、液晶セルのグレースケールスイッチングを示す。
【図６】化合物Ａ添加による、透過率への効果と黒レベルの変化とを示す。黒レベルの変化は見られない。
【図７】本発明による別の化合物、すなわち非平面４‐フルオロベンゾフェノン（ＦＰｈＣＯＰｈ）を示す。
【図８】パネルＡは、４‐フルオロベンゾフェノン（ＦＰｈＣＯＰｈ）添加液晶セルの上昇時間が、上記ドーパントなしの液晶セルよりも速い、ということを示す。パネルＢは、４‐フルオロベンゾフェノン（ＦＰｈＣＯＰｈ）添加液晶セルのグレースケールスティッチングがより速い、すなわちＶ１０における応答が速い、ということを示す。
【図９】異なるジアリールエーテルＡ、Ｂ又はＣ、又は４‐フルオロベンゾフェノン（ＦＰｈＣＯＰｈ）添加の液晶混合物の電圧保持比（ｖｏｌｔａｇｅ  ｈｏｌｄｉｎｇ  ｒａｔｉｏ：ＶＨＲ）を示す。
【図１０】本発明による化合物に対する異なる合成スキームを示す。
【図１１】異なる種類の応答時間をまとめたグラフを示す。
【図１】
2009531487.tif 000002
【図２】
2009531487.tif 000003
【図３】
2009531487.tif 000004
【図４】
2009531487.tif 000005
【図５】
2009531487.tif 000006
【図６】
2009531487.tif 000007
【図７】
2009531487.tif 000008
【図８】
2009531487.tif 000009
【図９】
2009531487.tif 000010
【図１０】
2009531487.tif 000011
【図１１】
2009531487.tif 000012
【国際調査報告】
2009531487.tif 000013
2009531487.tif 000014
2009531487.tif 000015